(57)【要約】【課題】ユーロピウムで付活した、又はユーロピウムとマンガンで共付活した真空紫外線励起アルミン酸塩蛍光体のベーキング輝度維持率及びＶＵＶ輝度維持率を改良することを目的とする。【解決手段】一般式が次式で表される真空紫外線励起アルミン酸塩蛍光体において、蛍光体表面のＭ濃度を蛍光体内部のＭ濃度より小さくすることで、ベーキング輝度維持率及びＶＵＶ輝度維持率が改善された真空紫外線励起アルミン酸塩蛍光体を得ることができ、Ｚｎ、Ｉｎ及びＳｎからなる群より選択される少なくとも一種の元素を含有させることで、さらにＶＵＶ輝度維持率が改善された真空紫外線励起アルミン酸塩蛍光体を得ることができる。（Ｍ１−ｍ，Ｅｕｍ）ａ（Ｍｇ１−ｎ，Ｍｎｎ）ｂＡｌ１０Ｏ１５＋ａ＋ｂ（ただし、ＭはＢａ、Ｓｒ及びＣａからなる群より選択される少なくとも一種の元素であり、０．９≦ａ≦１．１、０．９≦ｂ≦１．１、０．０２≦ｍ≦０．３、０≦ｎ≦０．０３である。）【選択図】図１
2005008764.tif 000002
【特許請求の範囲】
【請求項１】
一般式が次式で表される真空紫外線励起アルミン酸塩蛍光体において、蛍光体表面のＭ濃度が蛍光体内部のＭ濃度より小さいことを特徴とする真空紫外線励起アルミン酸塩蛍光体。
（Ｍ１−ｍ，Ｅｕｍ）ａ（Ｍｇ１−ｎ，Ｍｎｎ）ｂＡｌ１０Ｏ１５＋ａ＋ｂ
（ただし、ＭはＢａ、Ｓｒ及びＣａからなる群より選択される少なくとも一種の元素であり、０．９≦ａ≦１．１、０．９≦ｂ≦１．１、０．０２≦ｍ≦０．３、０≦ｎ≦０．０３である。）
【請求項２】
一般式が次式で表される真空紫外線励起アルミン酸塩蛍光体において、蛍光体表面層のＭ／Ａｌモル比が（１−ｍ）ａ／１０未満であることを特徴とする真空紫外線励起アルミン酸塩蛍光体。
（Ｍ１−ｍ，Ｅｕｍ）ａ（Ｍｇ１−ｎ，Ｍｎｎ）ｂＡｌ１０Ｏ１５＋ａ＋ｂ
（ただし、ＭはＢａ、Ｓｒ及びＣａからなる群より選択される少なくとも一種の元素であり、０．９≦ａ≦１．１、０．９≦ｂ≦１．１、０．０２≦ｍ≦０．３、０≦ｎ≦０．０３である。）
【請求項３】
（１１０）ベクトル方向の結晶子径が９６０Å以上で、且つ（１１４）ベクトル方向の結晶子径が７７０Å以上であることを特徴とする請求項１又は２に記載の真空紫外線励起アルミン酸塩蛍光体。
【請求項４】
Ｚｎ、Ｉｎ及びＳｎからなる群より選択される少なくとも一種の元素の含有量が１０〜５００ｐｐｍの範囲であることを特徴とする請求項１乃至３に記載の真空紫外線励起アルミン酸塩蛍光体。
【請求項５】
蛍光体の平均粒径が１．０〜４．０μｍの範囲であることを特徴とする請求項１乃至４に記載の真空紫外線励起アルミン酸塩蛍光体。
【請求項６】
請求項１乃至５に記載の真空紫外線励起アルミン酸塩蛍光体を用いた真空紫外線励起発光装置。
【発明の詳細な説明】
【０００１】
【産業上の利用分野】
本発明は、ベーキング輝度維持率及びＶＵＶ輝度維持率が良好な真空紫外線励起アルミン酸塩蛍光体及びそれを用いた真空紫外線励起発光装置に関する。
【０００２】
【従来の技術】
真空紫外線励起蛍光体は、プラズマディスプレイパネル（以下ＰＤＰとする）、希ガス放電ランプ等の発光デバイス（真空紫外線励起発光装置）に用いられている。プラズマディスプレイパネルは、２枚のガラス板に挟まれた密閉ガス空間を隔壁で区切り、表示セルと呼ばれる微小な放電空間をマトリックス状に配置したものであり、各表示セルには赤、青、緑に発光する蛍光体が塗布されており、放電で発生する真空紫外線で励起され発光する。また、希ガス放電ランプは、ガラス管内壁に赤、青、緑に発光する蛍光体を混合した３色混合蛍光体が塗布されており、希ガス放電によって発生する真空紫外線で励起され発光する。
【０００３】
このような発光デバイスは放電空間の近傍に蛍光体層を有しており、蛍光体と有機バインダーを混合した塗布組成物を調製し、所定の部位にスラリー法、印刷法等により塗布し乾燥した後、有機バインダーを揮散させるために空気中、４００℃〜６００℃の温度でベーキングすることにより形成されるが、このベーキング工程により、従来のアルミン酸塩蛍光体は発光輝度が低下するという問題があった。また、上記発光デバイスに使用される真空紫外線は光子エネルギーが大きいため、蛍光体に格子欠陥等が発生し、従来のアルミン酸塩蛍光体においては発光輝度が経時的に大きく低下するという問題があった。例えば、（Ｈ１２照明学会研究会  ＭＤ−００−２２  ＢＡＭ系蛍光体の構造劣化）には、ＰＤＰやＸｅ励起ランプなどの励起源であるＸｅの放射する真空紫外線により、ＢＡＭ系蛍光体の発光輝度が低下することが報告されている。ＢａＭｇＡｌ１０Ｏ１７：Ｅｕ蛍光体等のＢＡＭ系蛍光体を青色発光蛍光体としてＰＤＰや希ガス放電ランプに使用した場合、他の発光色の蛍光体に比べ、真空紫外線励起による輝度の経時劣化が大きいことから、次のような問題があった。すなわち、ＰＤＰに使用した場合は、色度変化による色温度の低下や固定表示による焼き付けなどの問題があり、希ガス放電ランプに使用した場合は、点灯時、経時的に色度変化が起きる問題があった。
【０００４】
【非特許文献１】
Ｈ１２照明学会研究会  ＭＤ−００−２２
【０００５】
【発明が解決しようとする課題】
従って、本発明は上述した問題を解決することを目的とし、ユーロピウムで付活した、又はユーロピウムとマンガンで共付活した真空紫外線励起アルミン酸塩蛍光体のベーキング輝度維持率及びＶＵＶ輝度維持率を改良することを目的とする。
【０００６】
【発明を解決するための手段】
本発明者は上述した問題を解決するために鋭意検討した結果、一般式が次式で表される真空紫外線励起アルミン酸塩蛍光体において、蛍光体表面のＭ濃度を蛍光体内部のＭ濃度より小さくすることにより、上記課題を解決することができることを見いだし本発明を完成させるに至った。
（Ｍ１−ｍ，Ｅｕｍ）ａ（Ｍｇ１−ｎ，Ｍｎｎ）ｂＡｌ１０Ｏ１５＋ａ＋ｂ
（ただし、ＭはＢａ、Ｓｒ及びＣａからなる群より選択される少なくとも一種の元素であり、０．９≦ａ≦１．１、０．９≦ｂ≦１．１、０．０２≦ｍ≦０．３、０≦ｎ≦０．０３である。）
【０００７】
すなわち、本発明は次のような構成から成る。
【０００８】
本発明の真空紫外線励起アルミン酸塩蛍光体は、一般式が次式で表される真空紫外線励起アルミン酸塩蛍光体において、蛍光体表面のＭ濃度が蛍光体内部のＭ濃度より小さいことを特徴とする。
（Ｍ１−ｍ，Ｅｕｍ）ａ（Ｍｇ１−ｎ，Ｍｎｎ）ｂＡｌ１０Ｏ１５＋ａ＋ｂ
（ただし、ＭはＢａ、Ｓｒ及びＣａからなる群より選択される少なくとも一種の元素であり、０．９≦ａ≦１．１、０．９≦ｂ≦１．１、０．０２≦ｍ≦０．３、０≦ｎ≦０．０３である。）
また、本発明の蛍光体は、蛍光体表面のＭｇ濃度は蛍光体内部のＭｇ濃度より小さく、蛍光体表面のＥｕ濃度は蛍光体内部のＥｕ濃度より大きい。
（２）本発明の真空紫外線励起アルミン酸塩蛍光体は、一般式が次式で表される真空紫外線励起アルミン酸塩蛍光体において、蛍光体表面層のＭ／Ａｌモル比が（１−ｍ）ａ／１０未満であることを特徴とする。
（Ｍ１−ｍ，Ｅｕｍ）ａ（Ｍｇ１−ｎ，Ｍｎｎ）ｂＡｌ１０Ｏ１５＋ａ＋ｂ
（ただし、ＭはＢａ、Ｓｒ及びＣａからなる群より選択される少なくとも一種の元素であり、０．９≦ａ≦１．１、０．９≦ｂ≦１．１、０．０２≦ｍ≦０．３、０≦ｎ≦０．０３である。）
また、本発明の蛍光体は、蛍光体表面層のＭｇ／Ａｌモル比は（１−ｎ）ｂ／１０未満であり、Ｅｕ／Ａｌモル比はｍａ／１０より大きい。
【０００９】
（３）本発明の真空紫外線励起アルミン酸塩蛍光体は、（１１０）ベクトル方向の結晶子径が９６０Å以上で、且つ（１１４）ベクトル方向の結晶子径が７７０Å以上であることを特徴とする。好ましくは、（１１０）ベクトル方向の結晶子径が１０００Å以上で、且つ（１１４）ベクトル方向の結晶子径が７９０Å以上である。
【００１０】
（４）さらに、本発明の真空紫外線励起アルミン酸塩蛍光体は、Ｚｎ、Ｉｎ及びＳｎからなる群より選択される少なくとも一種の元素を含有し、含有量は１０〜５００ｐｐｍの範囲が好ましい。また、該元素の濃度は蛍光体表面の方が蛍光体内部より大きい。
【００１１】
（５）本発明の真空紫外線励起アルミン酸塩蛍光体は、平均粒径が１．０〜４．０μｍの範囲が好ましい。より好ましくは、１．５〜３．０μｍの範囲である。
平均粒径が１．０μｍより小さいとＶＵＶ輝度維持率が低下し、４．０μｍより大きいと発光輝度が低下するからである。
【００１２】
（６）本発明の真空紫外線励起発光装置は、上記（１）乃至（５）に記載の真空紫外線励起アルミン酸塩蛍光体を用いた真空紫外線励起発光装置である。
【００１３】
【発明の実施の形態】
次に、本発明の真空紫外線励起アルミン酸塩蛍光体の製造方法について詳細に説明する。ユーロピウム付活アルミン酸塩蛍光体の場合、Ｂａ、Ｓｒ及びＣａからなる群より選択される少なくとも一種の元素の酸化物又は熱分解により酸化物となるＢａ、Ｓｒ及びＣａからなる群より選択される少なくとも一種の元素の化合物と、酸化ユーロピウム又は熱分解により酸化物となるユーロピウム化合物と、酸化マグネシウム又は熱分解により酸化物となるマグネシウム化合物と、酸化アルミニウム又は熱分解により酸化物となるアルミニウム化合物と、Ｚｎ、Ｉｎ及びＳｎからなる群より選択される少なくとも一種の元素の酸化物又は熱分解により酸化物となるＺｎ、Ｉｎ及びＳｎからなる群より選択される少なくとも一種の元素の化合物に、フラックスを添加して混合する。また、ユーロピウムとマンガンで共付活したアルミン酸塩蛍光体の場合は、これらの原料に加えて酸化マンガン又は熱分解により酸化物となるマンガン化合物を混合する。ここで、熱分解により酸化物となる化合物としては、それぞれの元素の水酸化物、炭酸塩、硝酸塩等の高温で容易に熱分解する化合物が好ましく用いられる。フラックスとしてフッ化マグネシウムを用い、添加量は蛍光体１モル当たり０．００５〜０．０５モルの範囲にする。
【００１４】
このように混合して得られる原料混合物をルツボに充填し、還元性雰囲気で、１３００〜１６００℃で焼成する。還元性雰囲気としては、例えば窒素水素混合雰囲気のような一般的な方法を用いる。上述した方法で混合、焼成することにより、ベーキング輝度維持率及びＶＵＶ輝度維持率が改善された真空紫外線励起アルミン酸塩蛍光体を得ることができる。
【００１５】
また、上記原料に加えて、Ｚｎ、Ｉｎ及びＳｎからなる群より選択される少なくとも一種の元素の酸化物又は熱分解により酸化物となるＺｎ、Ｉｎ及びＳｎからなる群より選択される少なくとも一種の元素の化合物を混合した原料混合物を還元性雰囲気で焼成することにより、さらにＶＵＶ輝度維持率が改善された真空紫外線励起アルミン酸塩蛍光体を得ることができる。
【００１６】
このように焼成して得られる焼成品を湿式で分散処理した後、分離乾燥して本発明の真空紫外線励起アルミン酸塩蛍光体を得る。
【００１７】
また、本発明のアルミン酸塩蛍光体を用いて真空紫外線励起発光装置として面放電型ＰＤＰを作製する。先ず、背面基板にストライプ状の電極を形成し、この電極群に直交する方向にストライプ状の電極を形成し、この上に絶縁膜とＭｇＯを形成する。さらに、対向基板上に本発明のアルミン酸塩蛍光体を形成する。この２枚の基板は約１００μｍのギャップを持たせて組み合わせる。このギャップ内に、放電によって真空紫外線を放射するＨｅとＸｅの混合ガスやＮｅとＸｅの混合ガスなどを６７０ｈＰａ程度封入して、面放電型ＰＤＰを得る。
【００１８】
次に、本発明の（Ｂａ０．９，Ｅｕ０．１）ＭｇＡｌ１０Ｏ１７蛍光体について、焼成温度とフラックス（ＭｇＦ２）量を変えて実施例２と同様に製造したときの、蛍光体表面層のＢａ／Ａｌモル比とベーキング輝度維持率の関係を図１に示す。ここで、ベーキング輝度維持率は、蛍光体をそれぞれ５００℃で１時間ベーキングし、ベーキング前後の蛍光体について、ウシオ電機製１４６ｎｍＫｒエキシマ光照射装置とミノルタ製分光放射輝度計ＣＳ−１０００を用いて、１４６ｎｍ真空紫外線励起時の相対輝度を測定し、ベーキング後の測定値をベーキング前の測定値で除した値の百分率を求めたものである。また、蛍光体表面層のＢａ／Ａｌモル比は、Ａｕｇｅｒ  Ｍｉｃｒｏ  Ｐｒｏｂｅ  ＪＡＭＰ−７８００Ｆ（ＪＥＯＬ）装置を用いて、プローブエネルギー１０ｋｅＶ、プローブ電流１×１０−７Ａ、プローブ径０．１μｍφ未満の条件で、オージェ電子分光法により求めたものであり、蛍光体表面から深さ約３３Åまでを測定する。この図から、Ｂａ／Ａｌモル比の値が０．０９未満でベーキング輝度維持率が高くなっていることがわかる。
【００１９】
次に、上記蛍光体について、蛍光体表面層のＢａ／Ａｌモル比とＶＵＶ輝度維持率の関係を図２に示す。ここで、ＶＵＶ輝度維持率は、ウシオ電機製１４６ｎｍＫｒエキシマ光照射装置を用いて、ベーキング後の蛍光体に１４６ｎｍ真空紫外（ＶＵＶ）線を２１ｈｒ照射し、ＶＵＶ照射後の蛍光体について１４６ｎｍ真空紫外線励起時の相対輝度を測定し、ＶＵＶ照射後の測定値をＶＵＶ照射前の測定値で除した値の百分率を求めたものである。なお、蛍光体表面層のＢａ／Ａｌモル比は上述した方法で測定する。この図から、ＶＵＶ輝度維持率もＢａ／Ａｌモル比の値が０．０９未満で高くなっていることがわかる。
【００２０】
本発明では、焼成温度を１３００〜１６００℃の範囲、ＭｇＦ２量を蛍光体１モル当たり０．００５〜０．０５モルの範囲にすることにより、平均粒径が１．０〜４．０μｍの蛍光体が得られ、蛍光体表面層のＢａ／Ａｌモル比は０．０９未満となり、ベーキング輝度維持率及びＶＵＶ輝度維持率が向上する。これに対し、ＭｇＦ２量が蛍光体１モル当たり０．００５モルより少ない場合、蛍光体表面層のＢａ／Ａｌモル比は０．０９以上となり、ベーキング輝度維持率及びＶＵＶ輝度維持率は低下し、結晶性も悪くなる。また、ＭｇＦ２量が蛍光体１モル当たり０．０５モルより多いと、蛍光体の色純度が悪化し、平均粒径も４．０μｍより大きくなってしまう。
【００２１】
一般に、蛍光体励起に使用される紫外線は主として、高圧水銀灯からの３６５ｎｍ、低圧水銀蒸気放電から高効率に得られる２５３．７ｎｍ、同放電から一部放射されている１８４．９ｎｍ、キセノン放電から放射される１４６ｎｍの紫外線があるが、紫外線の波長が短いほど、透過力が小さく、逆に紫外線の波長が長いほど透過力が大きくなる。すなわち、１８４．９ｎｍ或いは１４６ｎｍ等の真空紫外線で励起されるのは蛍光体の比較的表面付近である。従って、真空紫外線励起による発光特性は蛍光体表面層の影響を受けやすく、上述したように蛍光体表面層の組成によってベーキング輝度維持率やＶＵＶ輝度維持率が変わるものと考えられる。本発明では、蛍光体表面層のＢａ／Ａｌモル比を０．０９未満とすることで、ベーキング輝度維持率とＶＵＶ輝度維持率を改善することができる。
【００２２】
また、本発明の（Ｂａ０．９，Ｅｕ０．１）ＭｇＡｌ１０Ｏ１７蛍光体について、ＺｎＯの添加量を変えて実施例１と同様に製造したときの、蛍光体中のＺｎ含有量（ｐｐｍ）とＶＵＶ輝度維持率の関係を図３に示す。ＶＵＶ輝度維持率の測定は前述した方法で行う。この図から、ＶＵＶ輝度維持率は、Ｚｎ含有量が１０〜５００ｐｐｍの範囲において高く、特に１００〜３５０ｐｐｍの範囲で非常に高いことがわかる。また、後述するように、Ｚｎ／Ａｌモル比は、蛍光体全体よりも蛍光体表面層の方が大きく、ＶＵＶ輝度維持率は蛍光体表面層のＺｎ濃度の影響を受けているものと考えられる。
【００２３】
ここでは（Ｂａ０．９，Ｅｕ０．１）ＭｇＡｌ１０Ｏ１７蛍光体について説明したが、一般式が次式で表される真空紫外線励起アルミン酸塩蛍光体においても、蛍光体表面層のＭ／Ａｌモル比とベーキング輝度維持率やＶＵＶ輝度維持率との関係は、同様な傾向を示し、蛍光体表面層のＭ／Ａｌモル比が（１−ｍ）ａ／１０未満においてベーキング輝度維持率及びＶＵＶ輝度維持率が高くなる。また、蛍光体中にＺｎ、Ｉｎ及びＳｎからなる群より選択される少なくとも一種の元素を含有する場合も、上述したＺｎ含有の場合と同様に、Ｚｎ、Ｉｎ及びＳｎからなる群より選択される少なくとも一種の元素の含有量が１００〜５００ｐｐｍの範囲においてＶＵＶ輝度維持率が高くなる。
（Ｍ１−ｍ，Ｅｕｍ）ａ（Ｍｇ１−ｎ，Ｍｎｎ）ｂＡｌ１０Ｏ１５＋ａ＋ｂ
（ただし、ＭはＢａ、Ｓｒ及びＣａからなる群より選択される少なくとも一種の元素であり、０．９≦ａ≦１．１、０．９≦ｂ≦１．１、０．０２≦ｍ≦０．３、０≦ｎ≦０．０３である。）
【００２４】
【実施例】
［実施例１］
Ｚｎを１４０ｐｐｍ含有する（Ｂａ０．９，Ｅｕ０．１）ＭｇＡｌ１０Ｏ１７蛍光体を次のようにして作製する。先ず、原料として下記のものを秤量し、
ＢａＣＯ３・・・・・・・・・・・・・・・・０．９モル（１７７．６ｇ）
ＭｇＣＯ３・・・・・・・・・・・・・・・・１．０モル（８４．３ｇ）
Ａｌ２Ｏ３  ・・・・・・・・・・・・・・・・５．０モル（５０９．８ｇ）
Ｅｕ２Ｏ３  ・・・・・・・・・・・・・・・・０．０５モル（１７．６ｇ）
ＺｎＯ  ・・・・・・・・・・・・・・・・・０．０２モル（１．６ｇ）
さらにフラックスとしてＭｇＦ２を０．０１モル（０．８ｇ）添加して混合した原料混合物をアルミナ坩堝に充填し、３体積％の水素を含有する窒素雰囲気中、１４００℃で７時間焼成する。焼成品を湿式で分散処理した後、分離乾燥して、Ｚｎを１４０ｐｐｍ含有する平均粒径が１．９μｍの本発明のユーロピウム付活アルミン酸塩蛍光体を得る。ここで、平均粒径は空気透過法によるフィッシャー・サブ・シーブ・サイザー（Ｆ．Ｓ．Ｓ．Ｓ）を用いて測定する。この蛍光体は１４６ｎｍ真空紫外線励起により青色に発光し、主発光ピーク波長は４４９ｎｍである。
【００２５】
［実施例２］
原料として、ＺｎＯを使用しない以外は実施例１と同様に行い、Ｚｎを含有しない平均粒径が２．１μｍの本発明の（Ｂａ０．９，Ｅｕ０．１）ＭｇＡｌ１０Ｏ１７蛍光体を得る。
【００２６】
［実施例３］
原料として、ＢａＣＯ３０．９モル使用する代わりに、ＢａＣＯ３０．８モル（１５７．９ｇ）、ＳｒＣＯ３０．１モル（１４．８ｇ）使用する以外は実施例１と同様に行い、Ｚｎを１４０ｐｐｍ含有する平均粒径が１．８μｍの（Ｂａ０．８，Ｓｒ０．１，Ｅｕ０．１）ＭｇＡｌ１０Ｏ１７蛍光体を得る。
【００２７】
［実施例４］
原料として、ＢａＣＯ３０．９モル、Ｅｕ２Ｏ３０．０５モル使用する代わりに、ＢａＣＯ３０．９２モル（１８１．５ｇ）、Ｅｕ２Ｏ３０．０４モル（１４．１ｇ）使用する以外は実施例１と同様に行い、Ｚｎを１４０ｐｐｍ含有する平均粒径が１．９μｍの（Ｂａ０．９２，Ｅｕ０．０８）ＭｇＡｌ１０Ｏ１７蛍光体を得る。
【００２８】
［実施例５］
原料として、ＺｎＯ０．０２モル使用する代わりに、ＳｎＯ２０．００５３モル（０．８０ｇ）使用する以外は実施例１と同様に行い、Ｓｎを３０ｐｐｍ含有する平均粒径が２．０μｍの（Ｂａ０．９，Ｅｕ０．１）ＭｇＡｌ１０Ｏ１７蛍光体を得る。
【００２９】
［実施例６］
原料として、ＺｎＯ０．０２モル使用する代わりに、Ｉｎ２Ｏ３０．００２９モル（０．８１ｇ）使用する以外は実施例１と同様に行い、Ｉｎを５０ｐｐｍ含有する平均粒径が２．０μｍの（Ｂａ０．９，Ｅｕ０．１）ＭｇＡｌ１０Ｏ１７蛍光体を得る。
【００３０】
［比較例１］
フラックスとしてＭｇＦ２を０．００３モル（０．２ｇ）添加し、１４００℃で７時間焼成する以外は実施例２と同様に行い、Ｚｎを含有しない平均粒径が１．６μｍの（Ｂａ０．９，Ｅｕ０．１）ＭｇＡｌ１０Ｏ１７蛍光体を得る。
【００３１】
実施例１〜６及び比較例１で得られるアルミン酸塩蛍光体について、前述した方法でベーキング輝度維持率及びＶＵＶ輝度維持率を測定した結果を表１に示す。この表から、本発明の実施例１〜６の蛍光体は、比較例１の蛍光体に比べ、ベーキング輝度維持率及びＶＵＶ輝度維持率が高いことがわかる。また、Ｚｎ、Ｉｎ、Ｓｎの元素を含有させることにより、さらにＶＵＶ輝度維持率が改善されることがわかる。
【００３２】
【表１】
2005008764.tif 000003
【００３３】
次に、実施例１、２及び比較例１の蛍光体について、それぞれオージェ電子分光法と化学分析により、蛍光体表面層のＢａ／Ａｌモル比を求めた結果を表２に示す。ここで、オージェ電子分光法については前述した方法で測定する。また、化学分析は、各蛍光体１ｇに純水１０ｍｌと６Ｍ塩酸１０ｍｌを加え、３０分加熱し、蛍光体表面を溶解した液をＩＣＰ発光分光分析法により分析する。溶解した蛍光体の割合は全体の約０．２５％である。比較のため、過塩素酸を用いて各蛍光体を全溶解したときの分析結果も合わせて示した。この表から、オージェ電子分光法と化学分析のいずれの測定結果においても、蛍光体表面層のＢａ／Ａｌモル比は、比較例１の蛍光体が０．０９以上であるのに対し、本発明の実施例１、２の蛍光体は０．０９未満であって、本発明の蛍光体は蛍光体表面のＢａ濃度が蛍光体内部のＢａ濃度より小さいことがわかる。また、各蛍光体とも蛍光体表面層のＭｇ／Ａｌモル比は０．１未満であり、Ｅｕ／Ａｌモル比は０．０１より大きくなっており、蛍光体表面のＭｇ濃度は蛍光体内部のＭｇ濃度より小さく、蛍光体表面のＥｕ濃度は蛍光体内部のＥｕ濃度より大きいことがわかる。また、Ｚｎを含有する実施例１の蛍光体の場合、Ｚｎ／Ａｌモル比は、蛍光体全体よりも蛍光体表面層の方が大きく、蛍光体の内部よりも表面でＺｎ濃度が大きいことがわかる。
【００３４】
【表２】
2005008764.tif 000004
【００３５】
実施例１、２及び比較例１の蛍光体について、酸の種類、溶解時間を変えて溶解した液をＩＣＰ発光分光分析法により分析し、溶解した蛍光体の割合（％）に対してＢａ／Ａｌモル比をプロットしたのが図４である。この図から、実施例と比較例の蛍光体を比較すると、蛍光体の表面でＢａ／Ａｌモル比の差が大きくなっていることがわかる。
【００３６】
また、Ｚｎを含有する実施例１の蛍光体について、同様に分析し、溶解した蛍光体の割合（％）に対してＺｎ／Ａｌモル比をプロットしたのが図５である。この図から、Ｚｎ／Ａｌモル比は蛍光体の表面で大きくなっており、蛍光体表面層でＺｎ濃度が大きいことがわかる。
【００３７】
実施例１、２及び比較例１の蛍光体について、Ｘ線回折の測定結果を表３にまとめる。測定条件は、ゴニオメータＲＩＮＴ２５００（Ｒｉｇａｋｕ）、管球ＣｕＫα、電圧５０ｋＶ、電流２００ｍＡ、ステップ間隔０．００８ｄｅｇ．、計数時間１ｓｅｃ．で行う。２θ＝３１．７°での（１１０）面の回折線及び２θ＝３５．６°での（１１４）面の回折線の回折線幅よりＳｃｈｅｒｒｅｒの式を用いて結晶子径を求める。表から明らかなように、本発明の実施例１、２で得られる蛍光体は比較例１の蛍光体に比べ、結晶子径が大きく、結晶性が優れていることがわかる。そして、本発明の蛍光体は（１１０）ベクトル方向の結晶子径が９６０Å以上で、且つ（１１４）ベクトル方向の結晶子径が７７０Å以上であることがわかる。
【００３８】
【表３】
2005008764.tif 000005
【００３９】
【発明の効果】
以上に述べたように、一般式が次式で表される真空紫外線励起アルミン酸塩蛍光体において、蛍光体表面のＭ濃度を蛍光体内部のＭ濃度より小さくすることで、ベーキング輝度維持率及びＶＵＶ輝度維持率が改善された真空紫外線励起アルミン酸塩蛍光体を得ることができ、Ｚｎ、Ｉｎ及びＳｎからなる群より選択される少なくとも一種の元素を含有させることで、さらにＶＵＶ輝度維持率が改善された真空紫外線励起アルミン酸塩蛍光体を得ることができる。
（Ｍ１−ｍ，Ｅｕｍ）ａ（Ｍｇ１−ｎ，Ｍｎｎ）ｂＡｌ１０Ｏ１５＋ａ＋ｂ
（ただし、ＭはＢａ、Ｓｒ及びＣａからなる群より選択される少なくとも一種の元素であり、０．９≦ａ≦１．１、０．９≦ｂ≦１．１、０．０２≦ｍ≦０．３、０≦ｎ≦０．０３である。）
また、本発明の蛍光体は結晶性が良く、ベーキングによる輝度劣化及び真空紫外線による輝度劣化が非常に少ないことから、プラズマディスプレイパネル、高負荷蛍光ランプ、希ガス放電ランプ等の発光デバイス（真空紫外線励起発光装置）に用いることによって、発光特性の優れた発光デバイスの提供が可能となる。
【図面の簡単な説明】
【図１】蛍光体表面層のＢａ／Ａｌモル比とベーキング輝度維持率の関係を示すグラフ図
【図２】蛍光体表面層のＢａ／Ａｌモル比とＶＵＶ輝度維持率の関係を示すグラフ図
【図３】蛍光体中のＺｎ含有量（ｐｐｍ）とＶＵＶ輝度維持率の関係示すグラフ図
【図４】溶解した蛍光体の割合（％）とＢａ／Ａｌモル比の関係を示すグラフ図
【図５】溶解した蛍光体の割合（％）とＺｎ／Ａｌモル比の関係を示すグラフ図
【図１】
2005008764.tif 000006
【図２】
2005008764.tif 000007
【図３】
2005008764.tif 000008
【図４】
2005008764.tif 000009
【図５】
2005008764.tif 000010